СПОСОБ ПРОИЗВОДСТВА КОМПОЗИЦИОННОГО МАТЕРИАЛА С МЕТАЛЛИЧЕСКОЙ МАТРИЦЕЙ

1. Способ производства композиционного материала с металлической матрицей (200, 210) для электрических конструктивных элементов, электрических компонентов или радиаторов с содержащей, по меньшей мере, один металлический компонент металлической матрицей (201, 211) и, по меньшей мере, одним расположенным в металлической матрице (201, 211) армирующим компонентом (202), отличающийся тем, что, по меньшей мере, один из компонентов напыляют на подложку (5) термическим распылением, и используют в качестве, по меньшей мере, одного армирующего компонента углерода в форме нанотрубок (202), нановолокон, графенов, фуллеренов, чешуек или алмаза.
2. Способ по п.1, отличающийся тем, что в качестве метода распыления используют холодное газовое распыление, газопламенное напыление и/или плазменное напыление.
3. Способ по п.1 или 2, отличающийся тем, что в качестве подложки (5) используют фольгу или подложку с несмачиваемой поверхностью или покрываемую деталь, заготовку и/или 3D-структуру.
4. Способ по п.1, отличающийся тем, что, по меньшей мере, одна поверхность подложки (5) и/или композиционного материала с металлической матрицей (200, 210) обработана.
5. Способ по п.1 или 2, отличающийся тем, что, по меньшей мере, металлический компонент и/или, по меньшей мере, армирующий компонент (202) используют в форме частиц.
6. Способ по п.1 или 2, отличающийся тем, что первый компонент перед напылением смешивают с, по меньшей мере, дополнительным компонентом.
7. Способ по п.5, отличающийся тем, что первый компонент перед напылением смешивают с, по меньшей мере, дополнительным компонентом.
8. Способ по п.1 или 2, отличающийся тем, что используют, по меньшей мере, органический и/или, по меньшей мере, керамический армирующий компонент (202).
9. Способ по п.5, отличающийся тем, что используют, по меньшей мере, органический и/или, по меньшей мере, керамический армирующий компонент (202).
10. Способ по п.6, отличающийся тем, что используют, по меньшей мере, органический и/или, по меньшей мере, керамический армирующий компонент (202).
11. Способ по п.1, отличающийся тем, что используют, по меньшей мере, один дополнительный армирующий компонент, выбранный из группы, содержащей вольфрам, карбид вольфрама, карбид вольфрама-кобальт, кобальт, оксид меди, оксид серебра, нитрид титана, хром, никель, бор, карбид бора, инвар, ковар, ниобий, молибден, оксид алюминия, нитрид кремния, карбид кремния, оксид кремния, вольфрамат циркония и оксид циркония.
12. Способ по п.1, отличающийся тем, что используют компонент металлической матрицы, имеющий по меньшей мере один металл и/или сплав металла, выбранный из группы, содержащей олово, медь, серебро, золото, никель, цинк, платина, палладий, железо, титан и алюминий.
13. Композиционный материал с металлической матрицей (200, 210) с содержащей, по меньшей мере, один металлический компонент металлической матрицей (201, 211) и, по меньшей мере, одним расположенным в металлической матрице (201, 211) армирующим компонентом (202), причем композиционный материал с металлической матрицей (200, 210) получен способом по одному из предыдущих пунктов.
14. Композиционный материал с металлической матрицей (200, 210) по п.13, имеющий от 0,1 до 20%, преимущественно от 0,1 до 5%, преимущественно от 0,2 до 5% нанотрубок углерода (202) в качестве армирующего компонента.
15. Композиционный материал с металлической матрицей (200, 210) по п.13 или 14, имеющий остаточную пористость от 0,2 до 20% относительно армирующего компонента и/или от 0,2 до 10% относительно металлического компонента.
16. Применение композиционного материала с металлической матрицей по одному из пп.13-15 для производства детали, причем деталь покрыта композиционным материалом с металлической матрицей и/или выполнена из композиционного материала с металлической матрицей.